ИНСТРУМЕНТ ДЛЯ ТЕКСТИЛЯ И СПОСОБ ЕГО ИЗГОТОВЛЕНИЯ

1. Инструмент (10) для текстиля, в частности, игла,
имеющий основание, которое состоит из хромистой стали и имеет области (14, 15), материал которых имеет различные степени деформации,
которое имеет содержание хрома от 11% до 30%
и общее содержание углерода свыше 0,8% по меньшей мере на одном участке поверхности
2. Инструмент для текстиля по п.1, отличающийся тем, что основание состоит из науглероженной хромистой стали с исходным содержанием углерода не более 0,7% или 0,5%, предпочтительно не более 0,3%.
3. Инструмент для текстиля по п. 1 или 2, отличающийся тем, что основание состоит из хромистой стали с содержанием никеля не более 12%.
4. Инструмент для текстиля по одному из пп. 1-3, отличающийся тем, что основание содержит карбиды хрома.
5. Инструмент для текстиля по одному из пп. 1-4, отличающийся тем, что основание в приповерхностных областях имеет более высокое содержание углерода, чем в отдаленных от поверхности областях.
6. Инструмент для текстиля по одному из пп. 1-5, отличающийся тем, что основание полностью или частично состоит из высокотвердого мартенсита.
7. Инструмент для текстиля по одному из пп. 1-6, отличающийся тем, что основание выполнено удлиненным и вдоль своей длины имеет области (14, 15) с различной степенью деформации и/или с различным отношением поверхность/объем.
8. Инструмент для текстиля по одному из пп. 1-7, отличающийся тем, что в областях с повышенными степенями деформации и/или с увеличенным отношением поверхность/объем основание имеет более высокую твердость, чем в областях с более низкими степенями деформации и/или с пониженным отношением поверхность/объем.
9. Инструмент для текстиля по одному из пп. 1-8, отличающийся тем, что основание в областях с меньшими степенями деформации закалено на меньшую глубину, чем в областях с более высокими степенями деформации.
10. Способ изготовления инструментов (10) для текстиля, в частности игл, включающий следующие стадии:
получение заготовки инструмента из хромистой стали с содержанием хрома по меньшей мере 11%,
деформирование различных областей заготовки с различными степенями деформации для создания по меньшей мере одной рабочей части (14) и одной стержневой части (15),
науглероживание заготовки инструмента с образованием карбида хрома,
воздействие на науглероженную заготовку инструмента температуры закалки,
резкое охлаждение заготовки инструмента для образования мартенсита.
11. Способ по п.10, отличающийся тем, что деформирование заготовки инструмента в рабочей части (14) предусматривает течение материала по всему поперечному сечению инструмента и/или удаление материала.
12. Способ по п. 10 или 11, отличающийся тем, что науглероживание осуществляют при температуре 900-1050°С.
13. Способ по одному из пп 10-12, отличающийся тем, что науглероживание осуществляют с помощью углеродсодержащего газа-носителя, предпочтительно углеводорода, предпочтительно этана, этена или этина.
14. Способ по одному из пп. 10-13, отличающийся тем, что закалку осуществляют при температуре, которая больше, равна или меньше температуры науглероживания.
15. Способ по одному из пп. 10-14, отличающийся тем, что резкое охлаждение включает глубокое охлаждение заготовки инструмента.